(57)【要約】【課題】成形加工時の離型性に優れ且つその際成形機や加工機の腐食が極めて少く、芳香族ポリカーボネート樹脂本来の優れた衝撃性等の物性を保持し、良好な難燃性を有し、更に熱安定性に優れた芳香族ポリカーボネート樹脂を提供する。【解決手段】（Ａ）芳香族ポリカーボネート樹脂（ａ成分）１００重量部、（Ｂ）パーフルオロアルカンスルホン酸アルカリ塩（ｂ成分）０．００５〜１重量部、（Ｃ）下記式［１］で表されるハロゲン化トリアリールホスフェート（ｃ成分）０．０１〜６重量部および（Ｄ）下記式［２］および／または下記式［３］で表される芳香族スルホン酸金属塩（ｄ成分）０．０５〜２重量部からなる難燃性芳香族ポリカーボネート樹脂組成物。【化１】2004352749.tif 000013［式中Ａｒ１、Ａｒ２及びＡｒ３は同一又は異なってもよい芳香族基であり、該芳香族基には少なくとも１個のハロゲン原子が導入されている。］【化２】2004352749.tif 000014【化３】2004352749.tif 000015［式中Ｍ１、Ｍ２及びＭ３は同一又は異なってもよいアルカリ金属又はアルカリ土類金属であり、ｌ、ｍ及びｎはそれぞれ１又は２の整数である。］【選択図】    なし【特許請求の範囲】
【請求項１】
（Ａ）芳香族ポリカーボネート樹脂（ａ成分）１００重量部、（Ｂ）パーフルオロアルカンスルホン酸アルカリ塩（ｂ成分）０．００５〜１重量部、（Ｃ）下記式［１］で表されるハロゲン化トリアリールホスフェート（ｃ成分）０．０１〜６重量部および（Ｄ）下記式［２］および／または下記式［３］で表される芳香族スルホン酸金属塩（ｄ成分）０．０５〜２重量部からなる難燃性芳香族ポリカーボネート樹脂組成物。
【化１】
2004352749.tif 000010
［式中Ａｒ１、Ａｒ２及びＡｒ３は同一又は異なってもよい芳香族基であり、該芳香族基には少なくとも１個のハロゲン原子が導入されている。］
【化２】
2004352749.tif 000011
【化３】
2004352749.tif 000012
［式中Ｍ１、Ｍ２及びＭ３は同一又は異なってもよいアルカリ金属又はアルカリ土類金属であり、ｌ、ｍ及びｎはそれぞれ１又は２の整数である。］
【請求項２】
（Ａ）芳香族ポリカーボネート樹脂（ａ成分）１００重量部に対して、さらに（Ｅ）リン系安定剤（ｅ成分）０．０１〜２重量部を含有する請求項１記載の難燃性芳香族ポリカーボネート樹脂組成物。
【請求項３】
前記（Ｅ）リン系安定剤がテトラキス−２，４−ジ−ｔ−ブチルフェニル−４，４’−ビフェニレンジホスホナイトである請求項２記載の難燃性芳香族ポリカーボネート樹脂組成物。
【請求項４】
（Ａ）芳香族ポリカーボネート樹脂（ａ成分）１００重量部に対して、さらに（Ｆ）離型剤（ｆ成分）０．０１〜２重量部を含有する請求項１記載の難燃性芳香族ポリカーボネート樹脂組成物。
【請求項５】
前記（Ｆ）離型剤が高級アルコール脂肪酸エステルとトリグリセライドとの割合が重量比で１０：９０〜９０：１０の混合物である請求項４記載の難燃性芳香族ポリカーボネート樹脂組成物。
【発明の詳細な説明】
【０００１】
【発明の属する技術分野】
本発明は難燃性芳香族ポリカーボネート樹脂組成物に関する。更に詳細には、成形加工時の離型性に優れ且つその際成形機や加工機の腐食が極めて少く、芳香族ポリカーボネート樹脂本来の優れた物性（殊に耐衝撃性）を保持し、優れた難燃性を有し、熱安定性の良好な芳香族ポリカーボネート樹脂組成物に関する。
【０００２】
本発明による難燃性芳香族ポリカーボネート樹脂組成物は、弱電機器（電話機、ＦＡＸ等の通信機器）の部品、具体的にはモジュラージャック等に好適に使用される。
【０００３】
【従来の技術】
芳香族ポリカーボネート樹脂は多くの優れた特性を有するがゆえに広い分野で多量使用されている。しかしながら、芳香族ポリカーボネート樹脂は可燃性であり、用途によっては厳しい難燃性が要求されている。芳香族ポリカーボネート樹脂を難燃化する方法として、従来有機ハロゲン化合物を配合する方法が知られている。例えば特許文献１にはテトラブロモビスフェノールＡのポリカーボネートオリゴマーをブロム濃度が５〜１５重量％になる量配合する方法が提案されており、特許文献２にはテトラブロモビスフェノールＡとビスフェノールＡの共重合ポリカーボネートをブロム濃度が５〜９重量％になる量配合する方法が提案されている。しかしながら、かかるブロム系難燃剤を配合して得られる難燃性芳香族ポリカーボネート樹脂組成物を成形加工すると、成形機や加工機が腐食し易く、この腐食はブロム濃度が大きくなる程激しくなるという問題がある。
【０００４】
また、芳香族ポリカーボネート樹脂に非ハロゲン型難燃剤を配合する方法が知られている。特許文献３にはパーフルオロアルカンスルホン酸カリウムを配合する方法が提案されている。この方法によれば有毒ガスの発生は少なくなるが、充分な難燃性を示す量配合すると得られる組成物の熱安定性が低下するようになる。
【０００５】
これらの問題を解決する為に特許文献４では芳香族ポリカーボネート樹脂にパーフルオロアルカン酸アルカリ塩とハロゲン化トリアリールホスフェートを配合し、得られる難燃性芳香族ポリカーボネート樹脂組成物は優れた難燃性と成形機の腐食防止を達成することが示されている。この特許文献によれば難燃性を維持しながらパーフルオロアルカンスルホン酸カリウムの量を少なくすることが出来る。しかしながら、得られる難燃性芳香族ポリカーボネート樹脂組成物は離型剤が添加されていても射出成形時の離型性が悪く生産効率が低下するという問題があり、また離型剤を多く添加すると熱安定性や衝撃性等の物性が低下するため、難燃性、離型性、熱安定性および物性を良好に保持することが困難であるという問題がある。
【０００６】
【特許文献１】
特公昭４７−４４５３７号公報
【特許文献２】
特公昭４７−２４６６０号公報
【特許文献３】
特公昭４７−４０４４５号公報
【特許文献４】
特開平０７−４１６５３号公報
【０００７】
【発明が解決しようとする課題】
本発明の目的は、成形加工時の離型性に優れ且つその際成形機や加工機の腐食が極めて少く、芳香族ポリカーボネート樹脂本来の優れた衝撃性等の物性を保持し、良好な難燃性を有し、更に熱安定性に優れた芳香族ポリカーボネート樹脂を提供することである。
【０００８】
【課題を解決するための手段】
本発明者らは、上記目的を達成せんとして鋭意研究を行った結果、芳香族ポリカーボネート樹脂に、パーフルオロアルカンスルホン酸アルカリ塩、ハロゲン化トリアリールホスフェートと共に特定の芳香族スルホン酸金属塩を少量配合することにより、パーフルオロアルカンスルホン酸アルカリ塩およびハロゲン化トリアリールホスフェートの使用量を少くしても、芳香族ポリカーボネート樹脂に優れた難燃性を付与すると共に、芳香族ポリカーボネート樹脂の熱安定性や衝撃性等の物性を保持しつつ優れた離型性を与えることを見出し、本発明を完成するに至った。
【０００９】
すなわち、本発明によれば、
１．（Ａ）芳香族ポリカーボネート樹脂（ａ成分）１００重量部、（Ｂ）パーフルオロアルカンスルホン酸アルカリ塩（ｂ成分）０．００５〜１重量部、（Ｃ）下記式［１］で表されるハロゲン化トリアリールホスフェート（ｃ成分）０．０１〜６重量部および（Ｄ）下記式［２］および／または下記式［３］で表される芳香族スルホン酸金属塩（ｄ成分）０．０５〜２重量部からなる難燃性芳香族ポリカーボネート樹脂組成物。
【００１０】
【化４】
2004352749.tif 000002
【００１１】
［式中Ａｒ１、Ａｒ２及びＡｒ３は同一又は異なってもよい芳香族基であり、該芳香族基には少なくとも１個のハロゲン原子が導入されている。］
【００１２】
【化５】
2004352749.tif 000003
【００１３】
【化６】
2004352749.tif 000004
【００１４】
［式中Ｍ１、Ｍ２及びＭ３は同一又は異なってもよいアルカリ金属又はアルカリ土類金属であり、ｌ、ｍ及びｎはそれぞれ１又は２の整数である。］
【００１５】
２．（Ａ）芳香族ポリカーボネート樹脂（ａ成分）１００重量部に対して、さらに（Ｅ）リン系安定剤（ｅ成分）０．０１〜２重量部を含有する前記１記載の難燃性芳香族ポリカーボネート樹脂組成物。
【００１６】
３．前記（Ｅ）リン系安定剤がテトラキス−２，４−ジ−ｔ−ブチルフェニル−４，４’−ビフェニレンジホスホナイトである前記２記載の難燃性芳香族ポリカーボネート樹脂組成物。
【００１７】
４．（Ａ）芳香族ポリカーボネート樹脂（ａ成分）１００重量部に対して、さらに（Ｆ）離型剤（ｆ成分）０．０１〜２重量部を含有する前記１記載の難燃性芳香族ポリカーボネート樹脂組成物。
【００１８】
５．前記（Ｆ）離型剤が高級アルコール脂肪酸エステルとトリグリセライドとの割合が重量比で１０：９０〜９０：１０の混合物である前記４記載の難燃性芳香族ポリカーボネート樹脂組成物。
が提供される。
【００１９】
本発明でａ成分として使用される芳香族ポリカーボネート樹脂は、二価フェノールとカーボネート前駆体とを溶液重合法又は溶融重合法で反応させて得ることができる。二価フェノールとしては、例えば２，２−ビス（４−ヒドロキシフェニル）プロパン（以下ビスフェノールＡという）、ビス（４−ヒドロキシフェニル）メタン、２，２−ビス（４−ヒドロキシ−３，５−ジメチルフェニル）プロパン、２，２−ビス（４−ヒドロキシ−３−メチルフェニル）プロパン、１，１−ビス（４−ヒドロキシフェニル）シクロヘキサン、ビス（４−ヒドロキシフェニル）サルファイド、ビス（４−ヒドロキシフェニル）スルホン等及びその芳香環に例えばアルキル基、アリール基等が置換されたものがあげられ、これらは単独で使用しても又は二種以上併用してもよい。なかでもビスフェノールＡが好ましい。
【００２０】
また、カーボネート前駆体としてはカルボニルハライド、ジアリールカーボネート、ハロホルメ−ト等があげられ、具体的にはホスゲン、ジフェニルカーボネート、二価フェノールのジハロホルメート等があげられる。
【００２１】
かかる芳香族ポリカーボネート樹脂を製造するに際し、必要に応じて適当な分子量調節剤、反応を促進するための触媒等を使用することができる。
【００２２】
芳香族ポリカーボネート樹脂の分子量は特に制限されないが、粘度平均分子量で表して通常１０，０００〜５０，０００、好ましくは１５，０００〜４０，０００である。ここで、ポリカーボネート樹脂の粘度平均分子量（Ｍ）は塩化メチレン１００ｍｌにポリカーボネート樹脂０．７ｇを２０℃で溶解した溶液から求めた比粘度（ηｓｐ）を次式に挿入して求めたものである。
ηｓｐ／ｃ＝［η］＋０．４５×［η］２ｃ（但し［η］は極限粘度）
［η］＝１．２３×１０−４Ｍ０．８３
ｃ＝０．７
【００２３】
また、本発明で対象とする芳香族ポリカーボネート樹脂は、多官能性化合物を共重合した分岐ポリカーボネート樹脂や芳香族又は脂肪族の二官能性カルボン酸を共重合したポリエステルカーボネート樹脂であってもよく、二種以上の芳香族ポリカーボネート樹脂の混合物であってもよい。例えば通常の分子量の芳香族ポリカーボネート樹脂と粘度平均分子量５０，０００以上の超高分子量の芳香族ポリカーボネート樹脂の混合物であってもよい。
【００２４】
本発明において、ｂ成分としてパーフルオロアルカンスルホン酸アルカリ塩が使用される。好ましいパーフルオロアルカンスルホン酸アルカリ塩は炭素数１〜８でその炭化水素基の全ての炭素がフッ素化されたアルキル基を有するものであり、アルカリ塩としてはアルカリ金属やアルカリ土類金属の塩であり、特にカリウム塩やナトリウム塩が好ましい。具体例としてはパーフルオロブタンスルホン酸カリウム、パーフルオロブタンスルホン酸ナトリウム、パーフルオロオクタンスルホン酸カリウム、パーフルオロオクタンスルホン酸ナトリウム等が挙げられ、特にパーフルオロブタンスルホン酸カリウムが好ましい。パーフルオロアルカンスルホン酸アルカリ塩（ｂ成分）の使用量はあまりに少ないと後述するハロゲン化トリアリールホスフェート（ｃ成分）および芳香族スルホン酸金属塩（ｄ成分）を併用しても充分な難燃効果が得られ難くなり、あまりに多くすると得られる組成物の熱安定性および衝撃性が低下し、さらに難燃性も低下するようになるので、芳香族ポリカーボネート樹脂（ａ成分）１００重量部に対して０．００５〜１重量部の範囲とする。特に得られる組成物の透明性を重視するときはその使用量は０．００５〜０．５重量部の範囲が好ましい。
【００２５】
本発明において、ｃ成分としてハロゲン化トリアリールホスフェートが使用される。かかるハロゲン化トリアリールホスフェートは、下記式［１］
【００２６】
【化７】
2004352749.tif 000005
【００２７】
［式中Ａｒ１、Ａｒ２及びＡｒ３は同一又は異なってもよい芳香族基であり、該芳香族基には少なくとも１個のハロゲン原子が導入されている。］
で表される。式［１］中の芳香族基にはハロゲン原子以外にアルキル基、アリール基、アラルキル基、アリールオキシ基が導入されていてもよい。具体的にはトリス（２，４，６−トリブロモフェニル）ホスフェートが好ましく使用される。
【００２８】
使用されるハロゲン化トリアリールホスフェートは不純物としての塩類やリン酸エステルハライド類を極力少くしたものが好ましい。かかる不純物が多いと、得られる難燃性芳香族ポリカーボネート樹脂組成物に濁りが生じて透明性が低下したり、耐熱性の悪化により溶融成形時に色相が悪化するようになる。
【００２９】
なお、不純物としての塩類とは、例えば塩化ナトリウムや塩化カルシウム等のアルカリ金属やアルカリ土類金属のハライド類、リン酸ナトリウムやリン酸カルシウム等のリン酸のアルカリ金属やアルカリ土類金属の塩類及び部分リン酸フェニルエステルのアルカリ金属やアルカリ土類金属の塩類があげられ、リン酸エステルハライド類としてはリン酸モノフェニルエステルやリン酸ジフェニルエステルのハライド類があげられる。
【００３０】
市販のハロゲン化トリアリールホスフェートには上記不純物が多く含まれ、かかるホスフェートを使用する場合には、再結晶を繰返す等してその純度を高める必要がある。
【００３１】
上記式［１］で表されるハロゲン化トリアリールホスフェート（ｃ成分）の使用量は芳香族ポリカーボネート樹脂（ａ成分）１００重量部に対し０．０１〜６重量部の範囲であり、好ましくは０．０１〜３重量部の範囲である。ｃ成分の使用量が０．０１重量部未満では芳香族ポリカーボネート樹脂に充分な難燃性を付与することができず、６重量部を越えると得られる芳香族ポリカーボネート樹脂組成物の熱安定性が低下し色相に劣り、また衝撃性等の機械的特性を損なうようになる。さらに難燃性も低下する。特に成形機や加工機の腐食を抑制したいときは０．０１〜２重量部が好ましく、０．０１〜１重量部がより好ましい。
【００３２】
本発明において、ｄ成分として芳香族スルホン酸金属塩が使用される。かかる芳香族スルホン酸金属塩は下記式［２］および／または下記式［３］で表される化合物である。
【００３３】
【化８】
2004352749.tif 000006
【００３４】
【化９】
2004352749.tif 000007
【００３５】
［式中Ｍ１、Ｍ２及びＭ３は同一又は異なってもよいアルカリ金属又はアルカリ土類金属であり、ｌ、ｍ及びｎはそれぞれ１又は２の整数である。］
【００３６】
具体的にはナトリウムジフェニルスルホン−３−スルフォネート、カリウムジフェニルスルホン−３−スルフォネート、ナトリウムジフェニルスルホン−３，３′−ジスルフォネート、カリウムジフェニルスルホン−３，３′−ジスルフォネート等が挙げられ、なかでもカリウムジフェニルスルホン−３−スルフォネート、カリウムジフェニルスルホン−３，３′−ジスルフォネートが好ましい。特に、カリウムジフェニルスルホン−３−スルフォネートとカリウムジフェニルスルホン−３，３′−ジスルフォネートは併用して使用することが好ましく、その割合は重量比で好ましくは１０：９０〜９０：１０、より好ましくは３０：７０〜９０：１０、さらに好ましくは５０：５０〜９０：１０の範囲である。
【００３７】
芳香族スルホン酸金属塩（ｄ成分）の使用量は芳香族ポリカーボネート樹脂（ａ成分）１００重量部に対し０．０５〜２重量部の範囲であり、好ましくは０．０５〜１重量部の範囲である。ｄ成分の使用量が０．０５重量部未満では芳香族ポリカーボネート樹脂に充分な難燃性および離型性を付与することができず、２重量部を越えると得られる芳香族ポリカーボネート樹脂組成物の熱安定性が低下し色相に劣り、また衝撃性等の機械的特性を損なうようになる。さらに難燃性も低下する。特に成形機や加工機の腐食を抑制したいときは０．０５〜０．５重量部が好ましく、０．０５〜０．３重量部がより好ましい。
【００３８】
また、本発明の芳香族ポリカーボネート樹脂組成物に、さらに難燃性を向上させるためポリテトラフロロエチレン、テトラフロロエチレン−ヘキサフロロプロピレン共重合体、テトラフロロエチレン−パーフロロアルキルビニルエーテル共重合体、テトラフロロエチレン−エチレン共重合体、ポリクロロトリフロロエチレン、ポリフッ化ビニリデン、ポリフッ化ビニル、フッ化ビニリデン−ヘキサフロロプロピレン共重合体等のフッ素系樹脂を芳香族ポリカーボネート樹脂（ａ成分）１００重量部に対し０．００５〜１重量部配合することができる。このフッ素系樹脂を配合することによって燃焼時のドリップを防止し、難燃性をより向上させることができる。
【００３９】
本発明において、芳香族ポリカーボネート樹脂組成物は、さらに熱安定性を向上させるため（Ｅ）リン系安定剤（ｅ成分）を含有することが好ましい。
【００４０】
リン系安定剤（ｅ成分）としては、亜リン酸、リン酸、亜ホスホン酸、ホスホン酸およびこれらのエステル等が挙げられ、具体的には、トリフェニルホスファイト、トリス（ノニルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイト、
【００４１】
トリブチルホスフェート、トリエチルホスフェート、トリメチルホスフェート、トリフェニルホスフェート、ジフェニルモノオルソキセニルホスフェート、ジブチルホスフェート、ジオクチルホスフェート、ジイソプロピルホスフェート、ベンゼンホスホン酸ジメチル、ベンゼンホスホン酸ジエチル、ベンゼンホスホン酸ジプロピル、テトラキス（２，４−ジ−ｔ−ブチルフェニル）−４，４’−ビフェニレンジホスホナイト、テトラキス（２，４−ジ−ｔ−ブチルフェニル）−４，３’−ビフェニレンジホスホナイト、テトラキス（２，４−ジ−ｔ−ブチルフェニル）−３，３’−ビフェニレンジホスホナイト、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイト等が挙げられる。
【００４２】
なかでも、トリス（２，４−ジ−ｔｅｒｔ−ブチルフェニル）ホスファイト、トリス（２，６−ジ−ｔｅｒｔ−ブチルフェニル）ホスファイト、テトラキス（２，４−ジ−ｔ−ブチルフェニル）−４，４’−ビフェニレンジホスホナイト、テトラキス（２，４−ジ−ｔ−ブチルフェニル）−４，３’−ビフェニレンジホスホナイト、テトラキス（２，４−ジ−ｔ−ブチルフェニル）−３，３’−ビフェニレンジホスホナイト、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトが使用され、特に好ましくはテトラキス（２，４−ジ−ｔ−ブチルフェニル）−４，４’−ビフェニレンジホスホナイトが使用される。
【００４３】
リン系安定剤（ｅ成分）の使用量は芳香族ポリカーボネート樹脂（ａ成分）１００重量部に対し０．０１〜２重量部の範囲が好ましく、０．０１〜１重量部の範囲がより好ましく、０．０１〜０．５重量部の範囲がさらに好ましい。この使用量が上記範囲内であると芳香族ポリカーボネート樹脂に充分な熱安定性を付与し、得られる芳香族ポリカーボネート樹脂組成物の衝撃性等の機械的特性も良好である。
【００４４】
本発明において、芳香族ポリカーボネート樹脂組成物は、さらに離型性を向上させるため（Ｆ）離型剤（ｆ成分）を含有することが好ましい。
【００４５】
離型剤（ｆ成分）としては、一価アルコールと脂肪酸のエステル、多価アルコールと脂肪酸との部分エステルあるいは全エステル、パラフィンワックス、蜜臘、ポリジメチルシロキサン、フェニル基含有ジメチルシロキサン等が挙げられ、なかでも一価アルコールと脂肪酸のエステル、多価アルコールと脂肪酸との部分エステルあるいは全エステルが好ましい。かかる一価アルコールと脂肪酸のエステルとは、炭素原子数１〜２５の一価アルコールと炭素原子数１０〜３０の飽和脂肪酸とのエステルが好ましい。また、多価アルコールと脂肪酸との部分エステルまたは全エステルとは、炭素原子数１〜２５の多価アルコールと炭素原子数１０〜３０の飽和脂肪酸との部分エステルまたは全エステルが好ましい。
【００４６】
具体的に一価アルコールと脂肪酸とのエステルとしては、ステアリルステアレート、パルミチルパルミテート、ブチルステアレート、メチルラウレート、イソプロピルパルミテート等があげられる。また、多価アルコールと脂肪酸との部分エステルまたは全エステルとしては、ステアリン酸モノグリセリド、ステアリン酸ジグリセリド、ステアリン酸トリグリセリド、ステアリン酸モノソルビテート、ベヘニン酸モノグリセリド、ペンタエリスリトールモノステアレート、ペンタエリスリトールテトラステアレート、ペンタエリスリトールテトラペラルゴネート、プロピレングリコールモノステアレート、ビフェニルビフェネ−ト、ソルビタンモノステアレート、２−エチルヘキシルステアレート、ジペンタエリスルトールヘキサステアレート等のジペンタエリスルトール全エステルまたは部分エステル等が挙げられる。
【００４７】
特に、高級アルコール脂肪酸エステルとトリグリセライドとの割合が重量比で好ましくは１０：９０〜９０：１０の混合物、より好ましくは１０：９０〜５０：５０の混合物を使用することが好ましい。
【００４８】
離型剤（ｆ成分）の使用量は芳香族ポリカーボネート樹脂（ａ成分）１００重量部に対し０．０１〜２重量部の範囲が好ましく、０．１〜１重量部の範囲がより好ましい。この使用量が上記範囲内であると芳香族ポリカーボネート樹脂に充分な離型性を付与し、得られる芳香族ポリカーボネート樹脂組成物の熱安定性が良好で色相に優れ、衝撃性等の機械的特性も良好である。
【００４９】
また、本発明の芳香族ポリカーボネート樹脂組成物には必要に応じて任意の添加剤、例えば帯電防止剤、光安定剤、酸化防止剤、補強剤、発泡剤、染顔料、無機充填剤等を添加することができる。
【００５０】
帯電防止剤としては、例えばグリセリンモノステアレート、ドデシルベンゼンスルホン酸アンモニウム塩、ドデシルベンゼンスルホン酸ホスホニウム塩、ハイボロン  ＬＢ−１２０（ボロンインタナショナル製）、無水マレイン酸モノ又はジグリセライド、グラファイト、金属粉末等があげられ、芳香族ポリカーボネート樹脂（ａ成分）１００重量部に対し０．１〜１０重量部使用される。
【００５１】
光安定剤としては、例えば２−（２−ヒドロキシ−５−ｔｅｒｔ−オクチルフェニル）ベンゾトリアゾール、２−（３−ｔｅｒｔ−ブチル−５−メチル−２−ヒドロキシフェニル）−５−クロロベンゾトリアゾール、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、２，２′−メチレンビス（４−クミル−６−ベンゾトリアゾールフェニル）、２，２′−ｐ−フェニレンビス（３，１−ベンゾオキサジン−４−オン）、ポリアルキレンナフタレート等があげられ、芳香族ポリカーボネート樹脂（ａ成分）１００重量部に対し０．０１〜５重量部使用される。
【００５２】
酸化防止剤としては、ペンタエリスリトールテトラキス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、ベンゼンプロパン酸３，５−ビス（１，１−ジメチルエチル）−４−ヒドロキシアルキルエステル（アルキルは炭素数７〜９で側鎖を有する）、２，４−ジメチル−６−（１−メチルペンタデシル）フェノール、３，３’，３”，５，５’，５”−ヘキサ−ｔｅｒｔ−ブチル−ａ，ａ’，ａ”−（メシチレン−２，４，６−トリイル）トリ−ｐ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン等があげられ、芳香族ポリカーボネート樹脂（ａ成分）１００重量部に対し０．００１〜１０重量部使用される。
【００５３】
補強剤としては例えば金属繊維、ガラス繊維、カーボン繊維、グラファイト繊維、アルミナ繊維、窒化珪素繊維、チタン酸カリウムホイスカー、ボロン繊維、全芳香族ポリアミド繊維、全芳香族ポリエステル繊維等があげられ、芳香族ポリカーボネート樹脂（ａ成分）１００重量部に対し１〜６０重量部使用される。
【００５４】
本発明の芳香族ポリカーボネート樹脂組成物を製造するには、任意の方法が採用される。例えば上記ａ成分〜ｄ成分および所望の添加剤を予め混合してから、又は任意の順序で芳香族ポリカ−ボネ−ト樹脂に添加して例えばス−パ−ミキサ−、タンブラ−等により混合すればよい。
【００５５】
得られた組成物は、そのまま又は押出機で一旦ペレット状にしてから、通常の射出成形、押出成形、圧縮成形等の方法で成形品にすることができ、かくして得られる成形品は優れた難燃性を有すると同時に芳香族ポリカ−ボネ−ト樹脂本来の優れた物性を保持している。
【００５６】
本発明の難燃性芳香族ポリカーボネート樹脂組成物は、難燃性が要求される弱電機器部品（電話機やＦＡＸ等通信機器のモジュラージャック）等に好適に使用される。モジュラージャックはその形状から成形時に割れ易く、本発明の芳香族ポリカーボネート樹脂組成物を使用することにより離型性が向上し成形時の割れが減少し、それに伴い製品収率が向上することから、かかる樹脂組成物が好適に使用される。
【００５７】
【実施例】
以下に実施例をあげて本発明をさらに説明する。なお特に説明が無い限り実施例中の部は重量部である。なお、評価は下記の方法によった。
【００５８】
（１）難燃性：射出成形機を用いて２９０℃で試験片（長さ１２５ｍｍ×幅１３ｍｍ×厚み３ｍｍ）を２０本作成し、アンダーライターズ・ラボラトリーズのサブジェクト９４（ＵＬ−９４）に準じて評価した。
【００５９】
（２）熱安定性：射出成形機を用いてペレットを成形温度３４０℃、１分サイクルで「滞留前の色相測定用平板」（７０ｍｍ×５０ｍｍ×２ｍｍ）に成形した。さらに、シリンダー中に樹脂を１０分間滞留させた後、「滞留後の色相測定用平板」を得た。滞留前後の平板の色相を色差計により測定し、次式により色差ΔＥを求めた。表に示した値（ΔＥ）が小さいほど熱安定性が優れることを示す。ΔＥ＝｛（Ｌ−Ｌ’）２＋（ａ−ａ’）２＋（ｂ−ｂ’）２｝１／２
滞留前の色相：Ｌ、ａ、ｂ
滞留後の色相：Ｌ’、ａ’、ｂ’
【００６０】
（３）離型性：射出成形機を用いて、コップ型の成形片を成形し、離型時の突出し荷重をメモライザーにより測定した。この値が小さいほど離型性に優れていることを示す。
【００６１】
（４）機械物性（衝撃性）：ＡＳＴＭＤ２５６により厚み３．２ｍｍ（１／８インチ）の試験片を作成し、ノッチ付き試験片の衝撃強さを測定した。表に示した値が大きいほど機械物性が優れていることを示す。
【００６２】
［実施例１〜７および比較例１〜６］
ビスフェノールＡ、分子量調節剤としてｐ−ｔｅｒｔ−ブチルフェノール及びホスゲンから界面重合法により得た粘度平均分子量２２，０００の粉粒状の芳香族ポリカーボネート樹脂１００部と表１記載の量の下記ｂ〜ｆ成分とをタンブラーで１０分間混合した後、３０φ押出機によりシリンダー温度２８０℃でペレット化し、得られたペレットを１２０℃で４時間乾燥した後、難燃性、熱安定性、離型性および衝撃性について評価した。結果は表１に示した。
【００６３】
［実施例８〜１１］
リン系安定剤（ｅ成分）の使用量を表１記載の量とした以外は実施例１と同様にして評価した。結果は表１に示した。
【００６４】
［実施例１２〜１５］
離型剤（ｆ成分）の使用量を表１記載の量とした以外は実施例１と同様にして評価した。結果は表１に示した。
【００６５】
［実施例１６〜２２および比較例７〜１２］
ビスフェノールＡ、分子量調節剤としてｐ−ｔｅｒｔ−ブチルフェノール及びホスゲンから界面重合法により得た粘度平均分子量３０，０００の粉粒状の芳香族ポリカーボネート樹脂１００部と表２記載の量の下記ｂ〜ｆ成分とをタンブラーで１０分間混合した後、３０φ押出機によりシリンダー温度２８０℃でペレット化し、得られたペレットを１２０℃で４時間乾燥した後、難燃性、熱安定性、離型性および衝撃性について評価した。結果は表２に示した。
【００６６】
なお、表１及び表２における記号は下記のものを示す。
ａ成分
ＰＣ：芳香族ポリカーボネート樹脂
Ｐ１：粘度平均分子量２２，０００の粉粒状芳香族ポリカーボネート樹脂
Ｐ２：粘度平均分子量３０，０００の粉粒状芳香族ポリカーボネート樹脂
ｂ成分
難燃剤ｂ：パーフルオロブタンスルホン酸カリウム
ｃ成分
難燃剤ｃ：トリス（２，４，６−トリブロモフェニル）ホスフェート
ｄ成分
難燃剤ｄ：カリウムジフェニルスルホン−３−スルフォネートとカリウムジフェニルスルホン−３，３′−ジスルフォネートとの割合が８０：２０（重量比）の混合物
ｅ成分
熱安定剤ｅ：以下のｅ−１成分、ｅ−２成分およびｅ−３成分の７１：１５：１４（重量比）の混合物
ｅ−１成分：テトラキス（２，４−ジ−ｔ−ブチルフェニル）−４，４’−ビフェニレンジホスホナイト、テトラキス（２，４−ジ−ｔ−ブチルフェニル）−４，３’−ビフェニレンジホスホナイト、およびテトラキス（２，４−ジ−ｔ−ブチルフェニル）−３，３’−ビフェニレンジホスホナイトの１００：５０：１０（重量比）混合物
ｅ−２成分：ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトの５：３（重量比）混合物
ｅ−３成分：トリス（２，４−ジ−ｔｅｒｔ−ブチルフェニル）ホスファイトｆ成分
離型剤ｆ：高級アルコール脂肪酸エステル（炭素数１０〜２０のモノアルコールと炭素数１０〜２０の脂肪酸とのエステル）とトリグリセライド（トリグリセリンと炭素数１０〜２０の脂肪酸とのエステル）との割合が３０：７０（重量比）の混合物
【００６７】
【表１】
2004352749.tif 000008
【００６８】
【表２】
2004352749.tif 000009
【００６９】
【発明の効果】
本発明の芳香族ポリカーボネート樹脂組成物は、極めて少量の難燃剤の使用により難燃性に優れ、芳香族ポリカーボネート樹脂本来の優れた物性を保持し、さらに優れた耐熱安定性や、離型性を有するので、その奏する工業的効果は格別のものである。